L'objet de l'invention concerne un procédé de fabrication d'éléments fonctionnels pour le bâtiment. Il est destiné à être utilisé en tent qu'élément travaillant , aussi bien pour les revetements de plafonds, de murs, cloisons et sols , que pour les coffrages et autres ar'li-- cations Dans les procédés connus pour la fabricatlon des éléments préfabriqués de revêtement ou autres , ces matériauxx ne présentaient pas une résistance suffisante pour être utilisés dans la structuration, ou encore étaient assez rapidement dégradables sous l'atteinte des agents exxtérieurs eu corrosifs Ils sont-de plus , lourds, et d'une manutention délicate le produit suivant l'invention supprime ces inconvénients et permet l'obtention d'un matériau résistant, armé ou non , utilisable aussi bien pour les revêtements internes et ex-- - ternes de sols, plafonds , ou murs , que pour coffrages , mais présenté avec une facilité de pose, une légèreté et une résistance acore aux corrosions et agents extérieurs Il est constitué par l'utilisation combinée d'une résine synthéticiue polyester avec adjonction de peroxyde de mathylethylcétone; de styrène, de sable fin, de ciment blanc et de colorant Suivant un mode de réalisation donné a titre âtitre d'exem-y ple non limitatif d'une des formes de réalisation de l'objet de l'invention , on utilise Resine polyester prête à l'emploi contenant 0,2 % d'accélérateur au cobalt......................... IO % Peroxyde de methylethylcetone liquide ; 0,3 % Styrène ..............................................IO % Sable fin * rupin de nierre ou poudre de pierre, quartz, ciment blanc .........talc...................................... 79,65 % colorant ;;;;;;;;;;;;;;;;;;;;;;;;;;;;;;;;;;;;;;;;;; 0,05 % Ces substances sont mélangées jusqu'à obtention d'un etat pâteux plastique pour être après malaxage coulées dans un moule , ou répandues à rrême le sol ou sur le support prêt à recevoir le revêtement Dans cette composition la résine polyester contenant l'accélérateur au cobalt subit éale"nt l'action polymérisante du peroxyde de mathylethylcetone .Le styrène liquéfie le mélange afin d'économiser la auantité de ######e résine synthétique et les charges, ainsi que le colorant , mermettant de reproduire toutes les qualités minérales , céramiques, pierres et autres de revêtement / Sous une fluidité appropriée nar adjonction de styrène , le produit peut être répandu par pulvérisation mécanique ou pneumatique. Le moulage avec coquilles en acier inoxydable tôle ou matière synthétique a parois enduites de cire démoulable et gravées , permet de reproduire tous les zrains et dessins Des moules en caoutchouc auxx silicones sont éga- @lement utilisables.Après séchage pouvant être accéléré par des plaques d'appui chaudes , ces éléments lamellaires de revêtement sont fixés sur les murs, parois et supports nar tous moyens clas- siques tels que clouage, collage ou agrafage. Ces éléments en sol poses sur chape, permettent e réaliser des carrelages mitant aussi bien les terres cuites que les pierres de toute provenance , voire le marbre. Ils sont également utilisables pour les revêtements externes et internes et présentent un pouvoir isolant, protecteur et résistant très élevé , aux chocs, érosions, acides et autres Toutefois les formes, dimensions et dispositions des éléments réalisés, les modalités de répandage du produit, et les matières servant å ltobtention, pourront varier dans la limite des -équivalents; sans changer pour cela, la conception générale de l'invention qui vient d'être décrite REVENDICÂTIOS IO) Procédé de fabrication d'éléments de construction fonctionnels, pour le bâtiment ,permettant de réaliser des revêtements de so directs, des carrelages reproduisant les aspects de céramiques , terres cuites , des plaques imitant les grains de toutes pierres ou minéraux , des coffrages de l'inteaux , poteaux, en un matériau léger, isolant, résistant auxx chocs et agents extérieurs,de dilatation nulle,et léger, se caractérisant par le mélange utilisé pour sa fabrication comportant dans des proportions déterminées une résine polyester prête à l'emploi contenant 0,2 % d'accélérateur au cobalt; du peroxyde de methylethylcétone liquide, de styrène, de sable fin, grain de pierre ,oudre de pierre, quartz, ciment blanc, plâtre ou autre charge , ainsi qu'un colorant ( oxyde ou couleur 20) Procédé de fabrication suivant la revendica tioni se caractérisant par le fait que les agents malaxés à froid sont séchés préférentiellement sur support chaud, afin d'accélérer la polymérisation après moulage dans des coquilles gravées, reproduisant les motifs que l'on désire obtenir 30) Procédé de fabrication suivant la revendication I se caractérisant par le fait que le mélange liquéfié par le styrène peut être projeté directement sur la surface à recouvrir ou être obtenu en plaque légère, résistante, et fixable sur le support par tout moyen conne , tèl que collage, agrafage ou clouage 40) Procédé suivant la revendication I se caractérisant par le fait qu'on peut réaliser des coffrages de linteaux poteaux et divers éléments du bâtiment,armés, résistants, et travaillant.